(57)【要約】【課題】舗装後の道路の高強度化及び高耐久化と、施工性改善効果の両立を図ることが可能なポリマー改質アスファルト組成物を提供する。【解決手段】何れも重量％で、ベースアスファルト：９３．０〜９６．７％、ＳＢＳ：３〜５％、炭素数１２〜２２の飽和脂肪酸：０．３〜２．０％を含有し、ベースアスファルトは、ストレートアスファルト、プロパン脱瀝アスファルト、芳香族系重質鉱油のいずれか一つ以上を含有するを特徴とする。【選択図】なし【特許請求の範囲】
【請求項１】
何れも重量％で、
ベースアスファルト：９３．０〜９６．７％、
ＳＢＳ：３〜５％、
炭素数１２〜２２の飽和脂肪酸：０．３〜２．０％を含有すること
を特徴とするポリマー改質アスファルト組成物。
【請求項２】
上記ベースアスファルトは、
ストレートアスファルト、プロパン脱瀝アスファルト、芳香族系重質鉱油のいずれか一つ以上を含有すること
を特徴とする請求項１記載のポリマー改質アスファルト組成物。
【請求項３】
上記飽和脂肪酸は、パルミチン酸（Ｃ１６）であること
を特徴とする請求項１又は２記載のポリマー改質アスファルト組成物。
【発明の詳細な説明】
【技術分野】
【０００１】
本発明は、従来よりも低い温度で道路舗装が可能で、特に重交通舗装に求められる強度を発揮させる上で好適なポリマー改質アスファルト組成物に関する。
【背景技術】
【０００２】
従来より、アスファルトは道路舗装及び防水等の幅広い分野で使用されている。重交通道路の舗装には、一般的には補強剤としてスチレン−ブタジエン−スチレンブロック共重合体（以下、ＳＢＳという。）を使用した、ポリマー改質アスファルトが利用されている。このポリマー改質アスファルトは、製油所で製造したストレートアスファルト等に、ＳＢＳ等の改質剤を補強材として添加することにより、耐轍掘れ性、耐水性、柔軟性等を向上させることができ、舗設後の道路舗装の高耐久化、高寿命化を図ることが可能となる。このため、ポリマー改質アスファルトは、特に近年において、ライフラインとなる主要幹線を構築する上で必要不可欠な材料として注目をされており、特に激甚な災害の復興用の道路舗装材としても大きく期待されている。
【０００３】
ところで、このポリマー改質アスファルトを骨材と混合する場合、ＳＢＳ等が含まれているため、ポリマー改質アスファルトが激しく増粘してしまう。そして、このポリマー改質アスファルトの粘度が高くなれば、骨材と十分に混合できず、ひいては、ポリマー改質アスファルトと骨材を混合したアスファルト合材を舗装箇所において道路として舗設する際に、十分に締固めることができない。締固めが不十分な舗装は、舗装内部に過剰な空隙（隙間）が存在するため雨水が侵入しやすく、骨材飛散やポットホールの発生など舗装の耐久性を著しく低下させる。さらにこの締固めが不十分な舗装は、平坦性が十分でなくなり、道路に凹凸が発生しやすくなることから、かかる道路上を走行する車両の乗り心地の悪化や荷崩れによる事故の発生を招く可能性がある。
【０００４】
従って、ポリマー改質アスファルトについては、骨材が十分に混合可能な粘度とするため、一般的には１７０〜１８０℃程度まで加熱して低粘度化する。そして、かかる温度下でポリマー改質アスファルトと骨材を混合したアスファルト合材を道路に敷き均した後、１５０〜１６０℃程度でローラー等を用いて締め固める。
【０００５】
しかしながら、ポリマー改質アスファルトを１７０〜１８０℃程度の高温までに加熱する必要があるため、加熱に使用する燃料等から排出される二酸化炭素（温室効果ガス）の量が多く、地球温暖化の観点から望ましい状態とは言えない。一般にこの温室効果ガスの排出量を低下させるためには、混合温度を従来より２０℃乃至３０℃程度下げた温度で混合する必要があるが、かかる温度では却ってポリマー改質アスファルトの粘度が高くなって混合処理が困難となり、施工労力も増大し、道路の平坦性が低下してしまう。
【０００６】
特にこのポリマー改質アスファルトにおいて、低温下でも低粘度化を図ることによる、施工可能温度域の低温化に対する社会的な要望は近年において非常に大きくなっている。さらに冬場の舗設工事では、低温下でのアスファルト合材の敷均し作業が必要となるため、施工可能温度域の低温化（以降、施工性改善効果と呼ぶ）が特に求められる。
【０００７】
ポリマー改質アスファルトを用いたアスファルト合材において、施工性改善効果が達成された場合には、上述の冬場の施工において十分に締固められ、高い密度を有する舗装を得ることが可能になるばかりか、遠方までアスファルトを搬送する過程で、アスファルト合材が硬化しないようにすることで、敷均した後のアスファルト舗装の密度を向上させ、舗装の耐久性を延長することができる。さらに舗装表面の平坦性を確保することができるため、振動低減による安全性の向上（荷物落下や、疲労による事故など）や乗り心地の向上も実現できる。このためには、ポリマー改質アスファルトにおいて、低温下の施工においても容易に締固めが可能で、高い密度を実現する配合が必要となる。
【０００８】
図１は、ポリマー改質アスファルトの合材の温度と、アスファルト硬さの一例を示している。一般的には合材温度を上昇させるにつれて、これに含まれるＳＢＳ等が低粘度化してアスファルトの硬さが低くなる。このとき、施工可能な硬さが仮に図中の点線Ｃで示される値であった場合、施工可能な温度域は１４０℃〜１８０℃となる。
【０００９】
実際の道路舗装においては、１７０〜１８０℃程度でポリマー改質アスファルトと骨材を混合し、アスファルト合材を製造する。その後、施工現場までアスファルト合材を運搬し、敷き均しを行うが、この作業を、アスファルト合材が上述の施工可能な温度域（ここでは１４０℃が下限となる）において行う必要がある。
【００１０】
その後、アスファルト合材、すなわち合材中のポリマー改質アスファルトの温度を１４０℃から低下させることにより養生させ、６０℃以下において、目標としているアスファルトの硬さＤが発現することとなる。
【００１１】
従来においては、１４０℃よりも低い温度でポリマー改質アスファルトと骨材を混合使用とする場合、６０℃以下におけるアスファルトの強度が却って低下してしまう。即ち、舗装後の道路の高硬度化、高耐久化と、施工可能温度域の低温化、すなわち施工性改善効果の両立を図ることは困難であった。
【００１２】
特許文献１の開示技術では、９０〜１６０℃という中温域で骨材と混合して製造することができるように、アスファルト組成物と、ポリウレタンポリイソシアネートプレポリマーと、石油系配合油及び／又は潤滑油とを主成分としたアスファルト組成物が開示されている。
【００１３】
しかしながら、特許文献１に開示された技術は、バインダに潤滑油等を加えることにより粘度を下げることができる反面、アスファルト組成物が軟化し、強度が出なくなってしまい、舗装後の道路の高強度化と、施工性改善効果の両立は依然として実現することが困難であった。
【００１４】
また特許文献２及び特許文献３の各開示技術では、いずれもバインダの低粘度化手法としてワックスを使用する技術が開示されているが、かかる方法によれば、このワックスの軟化点以上の温度においては低粘度化させることができるものの、軟化点以下の温度域においては、著しく粘度が上昇してしまい、施工時の温度管理が非常に難しくなる。また、ワックス含有量が増加するため、アスファルト組成物中の熱可塑性エラストマーの相溶性が悪化し、貯蔵安定性が悪くなるという問題もある。
【先行技術文献】
【特許文献】
【００１５】
【特許文献１】特開２００１−０７２８６２号公報
【特許文献２】特表２００２−５３８２３１号公報
【特許文献３】特開２００２−３０２９０５号公報
【発明の概要】
【発明が解決しようとする課題】
【００１６】
即ち、従来ではＳＢＳで補強された改質アスファルトにおいて、施工可能温度域を１４０℃よりも低く設定した場合に６０℃以下におけるアスファルトの強度が却って低下してしまう。即ち、舗装後の道路の高強度化、高耐久化と、施工可能温度域の低温化の両立を図ることは困難であった。
【００１７】
そこで本発明は、上述した問題点に鑑みて案出されたものであり、その目的とするところは、舗装後の道路の高強度化、高耐久化と、施工性改善効果の両立を図ることが可能であり、舗装施工を容易にし、道路舗装の品質を向上させることが可能なポリマー改質アスファルト組成物を提供することにある。
【課題を解決するための手段】
【００１８】
第１発明に係るポリマー改質アスファルト組成物は、上述した課題を解決するために、何れも重量％で、ベースアスファルト：９３．０〜９６．７％、ＳＢＳ：３〜５％、炭素数１２〜２２の飽和脂肪酸：０．３〜２．０％を含有することを特徴とする。
【００１９】
第２発明に係るポリマー改質アスファルト組成物は、第１発明において、上記ベースアスファルトは、ストレートアスファルト、プロパン脱瀝アスファルト、芳香族系重質鉱油のいずれか一つ以上を含有することを特徴とする。
【００２０】
第３発明に係るポリマー改質アスファルト組成物は、第１発明又は第２発明において、上記飽和脂肪酸は、パルミチン酸（Ｃ１６）であることを特徴とする。
【発明の効果】
【００２１】
上述した構成からなる本発明によれば、道路舗装（例えば重交通舗装）に求められる十分な耐わだち掘れ性能、すなわち、耐久性の指標としての動的安定度（Ｄｙｎａｍｉｃ  Ｓｔａｂｉｌｉｔｙ。以降、ＤＳと呼ぶ）を保ちながら、施工性改善効果を発現することが可能となる。
【図面の簡単な説明】
【００２２】
【図１】ポリマー改質アスファルトの合材の温度と、アスファルト硬さの一例を示す図である。
【図２】ＤＳの測定方法の詳細について説明するための図である。
【図３】ＤＳの測定試験開始時刻を起点としたときの試験時間（分）に対する沈下量（ｍｍ）の例を示す図である。
【発明を実施するための形態】
【００２３】
以下、本発明を適用したポリマー改質アスファルト組成物の実施の形態について詳細に説明する。
【００２４】
本発明を適用したポリマー改質アスファルト組成物は、何れもポリマー改質アスファルト組成物全重量に対する重量％で、ベースアスファルト：９３．０〜９６．７％、ＳＢＳ：３〜５％、炭素数１２〜２２の飽和脂肪酸：０．３〜２．０％を含有する。以下、ポリマー改質アスファルト組成物中の成分組成の含有量はポリマー改質アスファルト組成物全重量に対する重量％で表すこととし、その重量％を表すときには単に％と記載して表すこととする。
【００２５】
ベースアスファルト：９３．０〜９６．７％
ベースアスファルトは、例えばストレートアスファルト、プロパン脱瀝アスファルト、芳香族系重質鉱油のいずれか一つ以上を含有する。
【００２６】
ストレートアスファルトは、ＪＩＳ Ｋ ２２０７に定められるアスファルト又はこれらの混合物を使用することができる。本発明においてこのストレートアスファルトは針入度グレード４０／６０〜２００／３００相当品まで使用することができる。
【００２７】
プロパン脱瀝アスファルトは、減圧蒸留残油から溶剤脱瀝油（高粘度潤滑油留分）を抽出した残渣分に相当する（「新石油辞典」，石油学会編，１９８２年，ｐ．３０８ 参照）。特に溶剤としてプロパンを用いた場合に、プロパン脱瀝アスファルトと呼ぶ。このプロパン脱瀝アスファルトは、ＪＩＳ Ｋ２２０７の下で２５℃における針入度が３〜２０（１／１０ｍｍ）、軟化点が５５〜７０℃、１５℃における密度が１０２０〜１０６５ｋｇ／ｍ3である。
【００２８】
なお、プロパン脱瀝アスファルトについて、上述した物性の範囲に限定されるものではなく、いかなる範囲であってもよい。
【００２９】
本発明を適用したポリマー改質アスファルト組成物全体に対するプロパン脱瀝アスファルの含有量は、特に限定されるものではなく、本発明の組成物の針入度を４０以上に調整する配合量であればよい。
【００３０】
本発明に適用される芳香族系重質鉱油としては、原油の減圧蒸留残油をプロパン等により脱瀝して得られた溶剤脱瀝油を、更にフルフラール等の極性溶剤を用いて溶剤抽出することにより、ブライトストック（重質潤滑油）を得る際の溶剤抽出油、すなわち、エキストラクトが使用できる。特に本発明においては、芳香族重質鉱油としてエキストラクトを添加することが好ましい。
【００３１】
本発明におけるエキストラクトの役割は、熱可塑性エラストマーのアスファルトへの溶解性を高め、貯蔵安定性において分離の発生を防ぐものある。また、熱可塑性エラストマーの添加量に対して必要以上のエキストラクトを添加するとアスファルト組成物の弾性率が低下する。
【００３２】
アスファルト組成物全体に対するエキストラクトの含有量は、針入度、軟化点、貯蔵安定性、強度を示す複素弾性率とホイールトラッキング試験における動的安定度（ＤＳ）、及び、低温性状を示す曲げ仕事量と曲げスティフネスを考慮して決められるが、本発明で検討した範囲では、アスファルト組成物全体に対するエキストラクトの含有量は６％以下とされていることが望ましいが、当該エキストラクトが含有されていることは特段必須にはならず、含有されていなくてもよい。
【００３３】
なおベースアスファルトが９３．０％未満である場合には、アスファルト組成物の粘度が高くなりすぎ、施工性改善効果が得られないという問題点が生じる。またベースアスファルトの上限は、９６．７％を超えてしまう場合には、ＳＢＳによる補強が期待できず、耐わだち掘れ性能が低下するという問題点が生じる。
【００３４】
ＳＢＳ：３〜５％
ＳＢＳは、補強材として添加される熱可塑性エラストマーである。ＳＢＳの性能は、主にその分子量およびスチレン含有量から推定される。ここでいうスチレン含有量とは、ＳＢＳ中に含まれているスチレンの重量％である。
【００３５】
現在、工業的に入手が容易なＳＢＳの分子量は、１２万〜２５万とされている。ＳＢＳは、スチレン含有量がＳＢＳ全体の２５〜３５重量％であり、好ましくは２７〜３３重量％である。
【００３６】
上記以外にも、分子量およびスチレン含有量の異なるＳＢＳが入手可能で、それらのＳＢＳの分子量は、８万〜９万とされている。さらにスチレン含有量がＳＢＳ全体の２５〜５０重量％である。
【００３７】
ＳＢＳの含有量が３％未満の場合は、ポリマー改質アスファルト組成物の強度を発現することができなくなり、骨材と混合した後のアスファルト混合物のＤＳが小さくなる。
【００３８】
またＳＢＳの含有量が５％超では、得られるポリマー改質アスファルト組成物の粘度が高くなり施工性が低下するばかりでなく、高価なＳＢＳの添加量が増加することによる原料コストの上昇が著しくなるという問題が生じる。このため、ＳＢＳの含有量は、３〜５％とされていることが望ましい。本発明によれば、１種類のＳＢＳのみを混合するようにしてもよいし、特定の分子構造を有する２種類以上のＳＢＳを選択して混合するようにしてもよい。１種類のＳＢＳのみを混合する場合には、２種類以上のＳＢＳを選択して混合する煩雑さを解消することができ、製造労力の低減を図ることが可能となるため、望ましい。
【００３９】
炭素数１２〜２２の飽和脂肪酸：０．３〜２．０％
本発明では、アスファルト組成物の施工性改善効果を確保させるために、炭素数１２〜２２の飽和脂肪酸を添加することが好ましい。
【００４０】
飽和脂肪酸の具体例としては、たとえばラウリン酸（炭素数１２）、ミリスチン酸（炭素数１４）、パルミチン酸（炭素数１６）、ステアリン酸（炭素数１８）、アラキジン酸（炭素数２０）、ベヘン酸、（炭素数２２）を挙げることができる。
【００４１】
これら飽和脂肪酸は、植物油脂由来、動物油脂由来、並びに合成された油脂のいずれを用いてもよい。これら飽和脂肪酸をそれぞれ精製して単独で使用するようにしてもよい。なお飽和脂肪酸としては、特にその炭素数を限定することはないが、植物由来で工業的に入手しやすい、パルミチン酸（炭素数１６）およびステアリン酸（炭素数１８）が好ましい。
【００４２】
たとえばラウリン酸（炭素数１２）およびミリスチン酸（炭素数１４）は、パルミチン酸（炭素数１６）およびステアリン酸（炭素数１８）にくらべ分子量が小さいことから、アスファルト組成物を骨材と混合する道路舗設作業の温度である１７０〜１８０℃において揮発しやすい。
【００４３】
またアラキジン酸（炭素数２０）およびベヘン酸（炭素数２２）は、パルミチン酸（炭素数１６）およびステアリン酸（炭素数１８）にくらべ、同じ添加量における施工性改善効果が劣る。
【００４４】
したがって、本発明で用いる飽和脂肪酸としては、アスファルト組成物の施工性改善効果を確保させるために、パルミチン酸（炭素数１６）およびステアリン酸（炭素数１８）を添加することが好ましく、更に同じ添加量での施工性改善効果の高いパルミチン酸（炭素数１６）を用いることがより好ましい。
【００４５】
なおカプリン酸（炭素数１０）よりも炭素数の少ない飽和脂肪酸は、融点が３０℃程度以下と取扱いが難しく、さらに天然油脂として入手しにくいことから、本発明の組成物を得るためには、ラウリン酸（炭素数１２）からベヘン酸（炭素数２２）に至る飽和脂肪酸が好適である。
【００４６】
仮にこの飽和脂肪酸の含有量が０．３％未満では、飽和脂肪酸の効果が充分ではなく、最終生成物としての施工性改善効果の向上を図ることができない。これに対して、この飽和脂肪酸の含有量が２．０％を超えてしまうと、この施工性改善効果の向上という効果が飽和してしまうばかりでなく、高価な飽和脂肪酸の添加量が増加することによる原料コストの上昇が著しくなるという問題が生じる。さらに耐流動性の低下が発生する。
【００４７】
即ち、飽和脂肪酸の含有量２．０％を超えて添加しても、施工性改善効果の向上はこれ以上大幅に向上するものではなく、却って原料コストの面等において不利となる。このため、炭素数１２〜２２の飽和脂肪酸の含有量は、０．３〜２．０％とされ、より好ましくは０．３〜１．５％、更に好ましくは０．３〜１．０％とされている。
【００４８】
なお、本発明では、上述した炭素数の範囲にある飽和脂肪酸を複数種に亘り混合するようにしてもよいが、その合計の含有量は、０．３〜２．０％とされ、より好ましくは０．３〜１．５％、更に好ましくは０．３〜１．０％とされている。
【実施例】
【００４９】
次に本発明を適用した改質アスファルトの性状について説明する。以下に、本発明で使用した試験方法、実施例及び比較例を挙げて本発明を具体的に説明するが、本発明はこれらの実施例に限定されるものではない。また、以下の例において単に％のみ記載されている場合は、改質アスファルト組成物全重量に対する重量％を示すものとする。
【００５０】
本発明では、実験的検討を行うために得たサンプルについて、表１に示すように、針入度（２５℃）、軟化点、粘度（１８０℃）、動的安定度（ＤＳ）、マーシャル供試体密度からなる性能試験を行う。以下、詳細な試験方法について説明をする。
【００５１】
針入度（２５℃）は、ＪＩＳ  Ｋ ２２０７「石油アスファルト−針入度試験方法」で測定した。この値は４０（０.１ｍｍ）以上が好ましい。
【００５２】
軟化点は、ＪＩＳ  Ｋ ２２０７「石油アスファルト−軟化点試験方法」で測定した。この値は５６℃以上が好ましい。
【００５３】
粘度（１８０℃）は、ＪＰＩ−５Ｓ−５４−９９「アスファルト−回転粘度計による粘度試験方法」の条件の下、測定温度１８０℃、使用スピンドルＳＣ４−２１、スピンドル回転数２０回転／分で測定した。
【００５４】
動的安定度（ＤＳ）は、アスファルト組成物の強度を知る手段として、アスファルトと骨材を混合したアスファルト合材の性能評価として実施した。具体的には、舗装評価・試験法便覧（公益社団法人 日本道路協会編）に記載されている「Ｂ００３ホイールトラッキング試験方法」に基づいて実施した。このＤＳは、道路舗装体の強度を測定する指標として専ら使用されるものであるが、アスファルト組成物を防水材、粘着材の用途等に適用する際においても、同様に強度の向上が求められる場合があることから、結果的にＤＳを介してこれを評価することも十分に考えられる。このため、本件に関しては、ＤＳを評価指標としつつも、道路舗装のみならず、防水材、粘着材を始めとしたいかなる用途に適用するようにしてもよい。
【００５５】
以下、このＤＳを測定する方法について説明をする。ＤＳは、高温時のアスファルト組成物の耐流動性（わだち掘れしにくさ）を評価する指標であり、ホイールトラッキング試験機を用いて測定を行う。ホイールトラッキング試験は、夏場の路面を想定して６０℃で実施する。アスファルト組成物を後述する表１に記載する所定の粒度に調整した骨材（岩石を砕いた石）と混合した供試体を作製し、６０℃で５時間以上養生し、車輪を１時間走行させる。例えば図２に示すように、３０×３０×５ｃｍからなる供試体５を養生した。
【００５６】
次に、この供試体５に対して、車輪１１により６８６Ｎの下向きの荷重を負荷しつつ、図中矢印方向に向けて４２回／分のペースで往復走行させる。ちなみに、この車輪１１による走行位置は、ずらすことなく同一の走行路とする。
【００５７】
図３は、ＤＳの測定試験開始時刻を起点としたときの試験時間（分）に対する沈下量（ｍｍ）の例を示している。試験開始時刻を起点として試験時間が増加するにつれて、車輪１１の往復走行による沈下量が増加する。この沈下量は、供試体５の表面から深さ方向への沈下深さ（ｍｍ）である。
【００５８】
ＤＳを測定する際には、最初の試験開始時点から４５分経過前までの沈下量は考慮に入れない。その理由として、最初の試験開始時点から４５分経過前までは、添加した骨材との噛み合わせ等の要因に基づいて沈下量が決まるため、本来的な意味での耐流動性を評価することができなくなるためである。
【００５９】
ＤＳを測定する際には、あくまで試験開始時刻を起点とし、４５分経過後から６０分経過後までの、１５分間におけるアスファルト組成物の変形量ｄ（ｍｍ）に着目する。このｄは、試験開始時刻を起点として６０分経過時における沈下量と、試験開始時刻を起点として４５分経過時における沈下量との差を求めることにより算出することができる。ＤＳは、下記の式（２）から求めることができる。
【００６０】
ＤＳ（回／ｍｍ）＝４５分経過時〜６０分経過時までのタイヤ走行回数（回）／ｄ（ｍｍ）・・・・・・・・・・（２）
から求めることができる。車輪１１による往復頻度が、４２（回／分）である場合、（２）式を変形すると以下の（２）´式に書き換えることができる。
ＤＳ（回／ｍｍ）＝６３０（回）／ｄ（ｍｍ）・・・・・・・・・・（２）´
【００６１】
この（２）´式の分子は、４２（回／分）×１５（分）＝６３０（回）を意味する。即ち、このＤＳは、ｄ（ｍｍ）に対する、１５分間のタイヤ走行回数で求めることが可能となる。このＤＳが高いほど、アスファルト組成物自体の変形量が少なく、わだち掘れに強い材料となり、強度が高いことを意味している。
【００６２】
なおＤＳは、アスファルト組成物のみを用いて試験するのではなく、実際の道路舗装と同様に、表２に示すような骨材（砕石、石灰岩粉など）と、アスファルト組成物を後述する所定の条件で混合し、成型した供試体を用いて測定する。
【００６３】
このＤＳが高いほど、アスファルトの強度が高く、わだち掘れに強い舗装材料、すなわち耐久性の高い舗装材料、を提供できることを意味している。前記の舗装調査・試験法便覧にはＤＳが６０００回/ｍｍ以上となった場合は、ＤＳが６０００回/ｍｍ以上と報告することになっているが、本発明では実際に得られたＤＳを用いた。望ましいＤＳは３０００回/ｍｍ以上、好ましくは５０００回/ｍｍ以上とし、更に好ましくは６０００回/ｍｍ以上とした。
【００６４】
本発明アスファルト組成物を用いてＤＳを測定するための、供試体の具体的な作製方法について以下に示す。
【００６５】
骨材としては、硬質砂岩からなる砕石を使用し、細粒分（粒子径の小さい構成成分）の配合調製には石灰岩を粉砕した石粉を使用し、供試体を作製する。なお海砂や回収ダストなど、前記の砕石および石粉以外の材料は、ＤＳ変動の要因となるので使用しない。
【００６６】
骨材の粒度を調整するために使用する石灰岩を粉砕した石粉は、ＪＩＳ  Ａ  ５００８「舗装用石灰石粉」に適合する、通過質量百分率がふるい目６００μｍで１００％、１５０μｍで９０〜１００％、７５μｍで７０〜１００％であり、水分が１％以下であるものを使用する。
【００６７】
石粉以外の骨材は硬質砂岩からなる砕石を使用し、以下（１）〜（６）に示す性状を満足するものを使用する。
【００６８】
（１）吸水率１．５％未満、望ましくは１．０％未満。（ＪＩＳ  Ａ  １１１０）
ここでは吸水率０．６４％の砕石を使用している。骨材の吸水率が高いと、被覆されたアスファルトを骨材が吸収し、結果的に混合物中のアスファルト量が少ない配合となる。また吸水率の高い骨材は、使用時の湿度や表面の湿潤状態によってアスファルトの吸収量が大きく変化し、結果として混合物中のアスファルト量が変動することになる。
【００６９】
従って、混合物中のアスファルト量を一定に保つために、吸水率は１．５％未満、望ましくは１．０％未満とする必要がある。
【００７０】
(２)見掛密度２．６０ｇ／ｃｍ3以上、２．７０ｇ／ｃｍ3以下（ＪＩＳ  Ａ  １１１０）
ここでは見掛密度２．６６ｇ／ｃｍ3の砕石を使用した。
【００７１】
（３）安定性６％以下、望ましくは３％以下（ＪＩＳ  Ａ  １１２２）
ここでは安定性２．４％の砕石を使用した。ここでいう安定性とは、凍結融解に対する安定性を規定したものである。この安定性の数値が小さいほど、凍結融解時の骨材破壊が少ない。舗装設計施工指針では１２％以下と規定しているが、骨材の性状のばらつきを抑制するために、当該指針の規定の半分としている。
【００７２】
（４）すり減り減量２０％以下、望ましくは１５％以下（ＪＩＳ  Ａ  １１２１）
ここではすり減り減量１２．６％の砕石を使用した。すり減り減量試験は、骨材の硬さおよびすり減りに対する抵抗、すなわち骨材の耐久性を評価する試験である。すり減り減量が２０％を越えるとわだち掘れが大きくなるので、ここではすり減り減量を２０％以下、望ましくは１５％以下とした。
【００７３】
（５）軟石量５．０％以下、望ましくは３．０％以下（ＪＩＳ  Ａ  １１２６）
ここでは軟石量２．５％の砕石を使用した。軟石量は、黄銅の棒（モース硬度３〜４）によりひっかき跡が付くかを判定する試験で、骨材が黄銅よりも硬いか、軟らかいかを判定する試験である。軟石量はすり減り減量試験と同様に、骨材の硬さおよびすり減りに対する抵抗、すなわち骨材の耐久性を評価する試験である。軟石量は一般的に５％以下である必要がある。（舗装調査・試験法便覧Ａ００８参照。）
【００７４】
（６）細長，あるいは扁平な石片の含有量１０．０％以下、望ましくは５．０％以下（舗装設計施工指針（規制値）および舗装調査・試験法便覧Ａ００８（試験法））
ここでは細長、あるいは扁平な石片の含有量２．８％の砕石を使用した。ここでいう石片は、一般には長軸／短軸比が３以上のものを細長、あるいは扁平な石片として使用する。細長，あるいは扁平な石片が混入すると、舗装もしくは試験用の供試体が、ある方向からの荷重に対して、変形しやすくなる可能性がある。すなわち細長，あるいは扁平な石片が多く混入していると、それらが向きを揃えて配向し、その向きと平行な荷重に対しては、垂直な荷重に対するよりも変形しやすくなる。
【００７５】
従って、耐わだち掘れ性能であるＤＳを測定する際には、細長あるいは扁平な石片の混入量を制限しないと、得られる値が大きく変動することとなる。
【００７６】
これらの性状を満足する砕石、および石粉を骨材として使用し、また表１に示す骨材配合を調整し、表２に示す条件で供試体を作製した。
【００７７】
実際に供試体の作製は、大きく分類してアスファルト組成物と骨材との混合、転圧の２段階からなる。混合に関しては、１７５℃に加熱されているアスファルト組成物を５７４ｇ、１８５℃に加熱されてなるとともに上述した粒度に合成した（以下、その調整した粒度を合成粒度という。）骨材を１０４５６ｇ準備する。
【００７８】
まず骨材をミキサーに入れ、骨材のみを６０秒間混合し、均一にした。混合を一時止め、５７４ｇのアスファルト組成物をミキサーに投入した後、これらアスファルト組成物と骨材とを１２０秒に亘って混合した。
【００７９】
混合終了後のアスファルト組成物と骨材を、ホイールトラッキング試験用型枠（内寸  縦３０．０ｃｍ，横３０．０ｃｍ、深さ５．０ｃｍ）に入れ、転圧した。
【００８０】
転圧に関しては、下記表２の転圧温度の下で、半径４６０ｍｍの円柱状ローラを転がすことにより、混合後のアスファルトに転圧を負荷する。この転圧に関しては、一次転圧、二次転圧の２段階に亘り行う。その後８時間に亘り乾燥させる。
【００８１】
【表１】
2018053234.tif 000002
【００８２】
【表２】
2018053234.tif 000003
【００８３】
マーシャル供試体密度は、施工性改善効果を確認するために測定した。マーシャル供試体の密度は、舗装評価・試験法便覧（公益社団法人 日本道路協会編、平成１９年６月）に記載されている「Ｂ００１マーシャル安定度試験方法」に基づいて、所定形状の円柱形のマーシャル供試体を作製し、その後に、マーシャル供試体の密度を舗装評価・試験法便覧（公益社団法人 日本道路協会編、平成１９年６月）に記載されている「Ｂ００８アスファルト混合物の密度試験方法」に基づいて測定した。
【００８４】
ここで、マーシャル供試体の作製温度（以降、締め固め温度と呼ぶ）を変化させ、温度変化による密度の変化を観測した。この際、供試体を作製する温度を低下させても、密度が低下しにくい供試体、換言すれば密度が高い供試体について、施工性が良好であるとした。
【００８５】
すなわち、供試体の作製温度が低下することに伴い、供試体中のアスファルトは増粘し、所定の形状のマーシャル供試体が作製しにくくなる。具体的には、マーシャル供試体は円筒形の型枠を用いて、上方から所定重量の重りを所定距離、所定回数落下させ作製するため、作製温度の低下に伴い、円柱の高さが高くなり、結果として供試体の密度が低下する。
【００８６】
実際の道路舗設においては、専用の工場で骨材とアスファルトを約１６０〜１８０℃で混合し、ダンプトラックに積みこみ舗設現場まで運搬し、専用機械（フィニッシャーと呼ぶ）ならびにローラーを用いて平坦に敷きならす。
【００８７】
特に冬期の夜間工事においては、アスファルト合材の温度が１００〜１２０℃程度まで低下する箇所が存在する。このような施工箇所においても、十分な混合物の密度を確保することで、平坦な路面を得ることができ、さらに水密性や耐わだち掘れ性能を向上させることができる。
【００８８】
したがって、マーシャル供試体の作製にあたり、同一の骨材配合を用い、様々なアスファルト配合を用いることにより、アスファルト配合の違いによる供試体の密度差を確認することが可能となる。すなわち、施工性改善効果の有無、ないし優劣を判別することが可能となる。
【００８９】
具体的に、マーシャル供試体密度を用いて施工性改善効果の有無を確認するために、ある温度で締め固めたマーシャル供試体密度と、基準となる密度との比を求めることとした。
【００９０】
ここで基準となる密度（以下、基準密度という）として、ストレートアスファルト６０〜８０と、表１に示す骨材を用いて表３に示す条件で作製したマーシャル供試体の密度を用いた。なお、骨材とストレートアスファルトとを混合する温度（以下、混合温度という）は１５５℃、締め固め温度は１４０℃とした。
【００９１】
【表３】
2018053234.tif 000004
【００９２】
また評価するアスファルト配合（本願の実施例および比較例の配合）については、混合温度を１７５℃、締め固め温度を１６５℃、１５０℃、１３５℃、１２０℃と順に低下させて、表３に示す条件でマーシャル供試体を作製し、その密度を測定した。そして、先の基準密度と同じ密度を得るために必要な締め固め温度（以降、締固め度１００％となる温度、と呼ぶ）を求め、施工性改善効果の指標とした。
【００９３】
すなわち、締固め度１００％となる温度が低いアスファルト配合のほうが、その温度が高いアスファルト配合よりも、施工性改善効果が高いか、又は優れるということになる。
【００９４】
以下、本発明を適用した改質アスファルト組成物において、効果を検証するための実施例と比較例について、詳細に説明をする。
【００９５】
表４の実施例１〜２１、並びに比較例１〜７に示す配合比率からなる、ストレートアスファルト、プロパン脱瀝アスファルト、芳香族系重質鉱油、ＳＢＳ、飽和脂肪酸、その他からなる試料を準備した。
【００９６】
【表４】
2018053234.tif 000005
【００９７】
ストレートアスファルトの性状は、例えば、２５℃における針入度が６５（１／１０ｍｍ）、軟化点が４８．５℃、１５℃における密度が１０３４ｋｇ／ｍ3であるのものである。
【００９８】
使用したプロパン脱瀝アスファルトの性状は、代表的な性状が針入度が１３（１／１０ｍｍ）、軟化点が６１．５℃、１５℃における密度が１０６６ｋｇ／ｍ3であるものである。
【００９９】
また、使用した芳香族系重質鉱油は、代表的な性状が１００℃における動粘度が６１．２ｍｍ2／ｓ、４０℃における動粘度が３９７０ｍｍ2／ｓ、１５℃における密度が９７６．４ｋｇ／ｍ3であるエキストラクトである。
【０１００】
使用したＳＢＳ１は、分子量が１５０，０００であり、スチレン含有比率が３０％である。使用したＳＢＳ２は、分子量が８０，０００であり、スチレン含有比率が４５％である。使用したＳＢＳ３は、分子量が９０，０００であり、スチレン含有比率が３０％である。
【０１０１】
使用した飽和脂肪酸は、炭素数１２の化合物として、ラウリン酸含有量９９．８％、酸価２８１（ｍｇＫＯＨ／ｇ：ＪＩＳ Ｋ００７０）、ヨウ素価０．０４（ｍｇＫＯＨ／ｇ：ＪＩＳ Ｋ００７０）のものを使用した。
【０１０２】
また炭素数１４の飽和脂肪酸として、ミリスチン酸含有量９９．６％、酸価２４５（ｍｇＫＯＨ／ｇ：ＪＩＳ Ｋ００７０）、ヨウ素価０．０８（ｍｇＫＯＨ／ｇ：ＪＩＳ Ｋ００７０）のものを使用した。
【０１０３】
また炭素数１６の飽和脂肪酸として、パルミチン酸含有量９９．２％、酸価２１９（ｍｇＫＯＨ／ｇ：ＪＩＳ Ｋ００７０）、ヨウ素価０．０４（ｍｇＫＯＨ／ｇ：ＪＩＳ Ｋ００７０）のものを使用した。
【０１０４】
また炭素数１８の飽和脂肪酸として、ステアリン酸含有量６５．０％（３５．０％はパルミチン酸）、酸価２０５（ｍｇＫＯＨ／ｇ：ＪＩＳ Ｋ００７０）、ヨウ素価０．１（ｍｇＫＯＨ／ｇ：ＪＩＳ Ｋ００７０）のものを使用した。
【０１０５】
炭素数２２の飽和脂肪酸として、べヘン酸含有量９９．２％、酸価１６４（ｍｇＫＯＨ／ｇ：ＪＩＳ Ｋ００７０）、ヨウ素価０．０４（ｍｇＫＯＨ／ｇ：ＪＩＳ Ｋ００７０）のものを使用した。
【０１０６】
使用した比較例用の不飽和脂肪酸としては、炭素数１８で二重結合を分子中に１つ有するオレイン酸について、その純度８８％、酸価１９９（ｍｇＫＯＨ／ｇ：ＪＩＳ Ｋ００７０）、のものを使用した。
【０１０７】
さらに酸価１５６（ｍｇＫＯＨ／ｇ：ＪＩＳ Ｋ００７０）、軟化点７７．０℃（ＪＩＳ Ｋ２２０７）の不均化ガムロジンを比較例用に使用した。
【０１０８】
なおこのガムロジンは、採取した生松脂をろ過して不純物を除去し、その後、蒸留することにより、低沸点成分のテレピン油を分離して得られるロジンである。
【０１０９】
また炭素数３６で酸価１９５（ｍｇＫＯＨ／ｇ：ＪＩＳ Ｋ００７０）である、樹脂酸の２量体であるダイマー酸を比較例用に使用した。また炭素数３６で軟化点１４２．０℃である、エチレンビスステアリン酸アマイドを使用した。
【０１１０】
上述した構成からなる実施例１〜２１、比較例１〜７からなるポリマー改質アスファルト組成物の製造方法について以下で述べる。
【０１１１】
ストレートアスファルト、プロパン脱瀝アスファルト、芳香族系重質鉱油を、製造後のアスファルト組成物の針入度が４４〜５８となるように、１８０℃程度の温度で溶融した状態で混合し、ＳＢＳを所定量添加し、更に、上述した飽和脂肪酸、もしくはその他の添加剤を添加する。混合はホモミキサーを用いて行い、回転数を１５００〜５０００回転／分として３〜５時間程度、混合並びに攪拌した。混合終了時のアスファルトの温度は２００〜２０５℃に調整した。また製造量はいずれも１．０ｋｇとした。
【０１１２】
作製した実施例１〜２１、比較例１〜７についてそれぞれ測定した物性を表４に示す。
【０１１３】
物性の測定項目は、性状試験と、混合物性能試験に大別される。性状試験では、針入度（０．１ｍｍ）、軟化点（℃）、１８０℃における粘度（ｍＰａ・ｓ）の各項目について試験を行っている。また混合物性能試験では、ＤＳ、および施工性改善効果（締固め度１００％となる温度）について評価を行っている。
【０１１４】
これら測定する各物性値において、本発明で好ましい範囲は以下に示すとおりである。
【０１１５】
針入度（２５℃）及び軟化点は、一般社団法人日本改質アスファルト協会の定めるポリマー改質アスファルトI型の品質規格のうち、針入度（２５℃）は、４０以上とし、４４以上、６０以下がより好ましい。軟化点は、５０．０℃以上とする。
【０１１６】
粘度（１８０℃）は、２４０ｍＰａ．ｓ以下とする。この値を超えてしまうと、粘度が高すぎて、施工が困難になる。
【０１１７】
夏期のわだち掘れのしにくさの指標として、ホイールトラッキング試験結果より得られるＤＳが３０００回／ｍｍ以上とした。重交通道路の舗装として十分な値であり、これを下回る場合は轍掘れが発生する恐れがあることを示唆する。なおＤＳは、５０００回／ｍｍ以上がより好ましく、更に６０００回／ｍｍ以上が好ましい。
【０１１８】
施工性改善効果（締固め度１００％となる温度）の好ましい範囲は、１５０℃以下とする。
【０１１９】
以下、本発明を適用した改質アスファルト組成物において、効果を検証するための実施例と比較例について、詳細に説明をする。
【０１２０】
実施例１〜２１は、何れもベースアスファルト、ＳＢＳ、飽和脂肪酸が、本発明において規定した成分組成の範囲内にある。このため、針入度、軟化点、粘度（１８０℃）が何れも好ましい範囲内にあり、耐わだち掘れ性についてもＤＳも３０００回／ｍｍ以上であり、締固め度１００％となる温度は何れも１５０℃以下であった。このため、実施例１〜２１は、舗装後の道路の高強度化、高耐久化と、施工性改善効果の両立を図ることが可能となることが分かる。また特定の分子構造を有する２種類のＳＢＳ１、ＳＢＳ２の組み合わせを選択することを不要とし、１種類のＳＢＳ１のみを混合することで上述した効果を発現させることができ、製造の際の労力も削減させることが可能となる。
【０１２１】
また実施例１８〜２１に示す通り、異なる分子構造を有する２種類以上のＳＢＳの組み合わせにおいても、特定の分子構造を選択することなく、さらに特定の比率で組み合わせることなく、ＳＢＳの合計の配合量、飽和脂肪酸の配合量が、本発明において規定した成分組成の範囲内であれば、上述した効果を発現させることができる。
【０１２２】
中でも実施例７〜１２は、不飽和脂肪酸としてのパルミチン酸（Ｃ１６）の含有量を０．３〜２．０まで微量ずつ変化させたものである。パルミチン酸の含有量が０．３％〜１％である実施例７〜１０は、施工性改善効果、耐久性ともに優れていた。
また実施例１３、１４は、ＳＢＳおよび飽和脂肪酸の量が本発明の範囲内であるため、ベースアスファルト中に比較例１で示した不均化ロジン、ないしアマイドが含まれていても、優れた耐久性、および優れた施工性改善効果を示すことが示されている。
【０１２３】
比較例１は、飽和脂肪酸を混合する代わりに、不飽和脂肪酸としての不均化ガムロジンを混合したので、締固め度１００％となる温度が１５０℃を超えてしまい、施工性改善効果が低下していた。
【０１２４】
比較例２は、飽和脂肪酸を混合する代わりに、不飽和脂肪酸としてのダイマー酸を混合したので、締固め度１００％となる温度が１５０℃を超えてしまい、施工性改善効果が低下していた。
【０１２５】
比較例３は、飽和脂肪酸を混合する代わりに、不飽和脂肪酸としてのオレイン酸を混合したので、混合物性能試験時において油脂特有の臭気が発生していた。不飽和脂肪酸は作業温度（約１８０℃）において揮発しやすく、その揮発した成分に基づいて臭気が発生したものと考えられる。
【０１２６】
比較例４は、飽和脂肪酸の含有量を０％としているため、飽和脂肪酸を添加することによる施工性改善効果を発現させることができないため、締固め度１００％となる温度が１５０℃を超えていた。
【０１２７】
比較例５は、パルミチン酸（Ｃ１６）が２．５％であり、本発明において規定した上限を超えていた。この際、ＳＢＳが本発明において規定している範囲であるにも関わらず、ＤＳが２５２０回／ｍｍとなり３０００回／ｍｍを下回わり、耐流動性の低下に伴い耐久性が低下していた。
【０１２８】
比較例６は、添加するＳＢＳ１が２．５％であり、本発明において規定した下限を下回っていた。またベースアスファルトが９７．１％であり、本発明において規定した上限を超えていた。このため、ＤＳが３０００回／ｍｍ未満となっており、耐久性が低下し、軟化点も低下していた。
【０１２９】
比較例７は、添加するＳＢＳ１が５．５％であり、本発明において規定した上限を超えていた。このため、粘度が上昇しており、締固め度１００％となる温度が１５０℃を超えてしまい、施工性改善効果が低下していた。
【符号の説明】
【０１３０】
５  供試体
１１  車輪
【図１】
2018053234.tif 000006
【図２】
2018053234.tif 000007
【図３】
2018053234.tif 000008